(57)【特許請求の範囲】
【請求項１】
塩化ビニル樹脂に含まれる黒鉛の定量分析方法であって、
溶剤に上記塩化ビニル樹脂の可溶分を溶解させる溶解工程と、
上記溶解工程で得られた混合物を、所定値以上の遠心力で可溶物と不溶物とに遠心分離する遠心分離工程と、
上記遠心分離工程で分離した不溶物を乾燥させる乾燥工程と、
上記乾燥工程で乾燥させた不溶物に含まれる黒鉛の量を、ＴＧ法またはＴＧ−ＤＴＡ法により測定する測定工程と、
を含む定量分析方法。
【請求項２】
上記遠心分離工程での遠心力が１００，０００×ｇ以上である、請求項１に記載の定量分析方法。
【請求項３】
上記遠心分離工程で分離した不溶物に対して、上記溶解工程および上記遠心分離工程を少なくとも１回行う、請求項１または２に記載の定量分析方法。
【請求項４】
上記測定工程をＴＧ−ＤＴＡ法によって行い、
上記ＴＧ−ＤＴＡ法で用いるサンプルパンが白金パンである、請求項１〜３の何れか一項に記載の定量分析方法。
【請求項５】
上記黒鉛が熱膨張黒鉛である、請求項１〜４の何れか一項に記載の定量分析方法。
【請求項６】
上記乾燥工程で乾燥させた不溶物の粒子径を０．５ｍｍ以下にする微粉化工程をさらに含む、請求項１〜５の何れか一項に記載の定量分析方法。
【請求項７】
上記溶剤がＴＨＦである、請求項１〜６の何れか一項に記載の定量分析方法。
【請求項８】
上記溶解工程では、溶剤に塩化ビニル樹脂を１０時間以上浸漬する、請求項１〜７の何れか一項に記載の定量分析方法。
【請求項９】
上記遠心分離の時間が０．５時間〜２時間である、請求項１〜８の何れか一項に記載の定量分析方法。
【請求項１０】
上記遠心分離の温度が０℃〜３０℃である、請求項１〜９の何れか一項に記載の定量分析方法。
【発明の詳細な説明】
【技術分野】
【０００１】
本発明は、塩化ビニル樹脂に含まれる黒鉛の定量分析方法に関する。
【背景技術】
【０００２】
合成樹脂等の物質の定量分析を行う方法として、ＴＧ−ＧＣＰ法が知られている。
【０００３】
例えば、特許文献１には、磁気記録媒体に含まれるカーボンブラックの定量分析方法が記載されている。具体的には、特許文献１においては、磁性粉が除去された、バインダーを主体とする有機物からなる磁性層を熱分析の試料として、ＴＧ−ＤＴＡ法により、当該磁性層に含まれるカーボンブラックを定量分析している。
【０００４】
また、ＪＩＳ Ｋ ６５３０−１９７６には、加硫ゴムに含まれるカーボンブラックの定量分析方法が規定されている。
【先行技術文献】
【特許文献】
【０００５】
【特許文献１】特開平１１−２８１５５６号公報
【発明の概要】
【発明が解決しようとする課題】
【０００６】
しかしながら、塩化ビニル樹脂に含まれる黒鉛の定量分析方法は確立されていない。
【０００７】
本発明の一態様は、塩化ビニル樹脂に含まれる黒鉛の定量分析方法を提供することを、主たる目的とする。
【課題を解決するための手段】
【０００８】
本発明者は、溶剤に塩化ビニル樹脂の可溶分を溶解させ、得られた混合物を遠心分離し、分離した不溶物を乾燥させた後、当該不溶物に含まれる黒鉛の量をＴＧ−ＤＴＡ法により測定することにより、塩化ビニル樹脂に含まれる黒鉛を定量分析することができることを見出し、本発明を完成するに至った。
【０００９】
即ち、本発明は、以下の〔１〕〜〔１０〕に記載の発明を含む。
〔１〕  塩化ビニル樹脂に含まれる黒鉛の定量分析方法であって、溶剤に上記塩化ビニル樹脂の可溶分を溶解させる溶解工程と、上記溶解工程で得られた混合物を、所定値以上の遠心力で可溶物と不溶物とに遠心分離する遠心分離工程と、上記遠心分離工程で分離した不溶物を乾燥させる乾燥工程と、上記乾燥工程で乾燥させた不溶物に含まれる黒鉛の量を、ＴＧ法またはＴＧ−ＤＴＡ法により測定する測定工程と、を含む定量分析方法。
〔２〕  上記遠心分離工程での遠心力が１００，０００×ｇ以上である、〔１〕に記載の定量分析方法。
〔３〕  上記遠心分離工程で分離した不溶物に対して、上記溶解工程および上記遠心分離工程を少なくとも１回行う、〔１〕または〔２〕に記載の定量分析方法。
〔４〕  上記測定工程をＴＧ−ＤＴＡ法によって行い、上記ＴＧ−ＤＴＡ法で用いるサンプルパンが白金パンである、〔１〕〜〔３〕の何れか一項に記載の定量分析方法。
〔５〕  上記黒鉛が熱膨張黒鉛である、〔１〕〜〔４〕の何れか一項に記載の定量分析方法。
〔６〕  上記乾燥工程で乾燥させた不溶物の粒子径を０．５ｍｍ以下にする微粉化工程をさらに含む、〔１〕〜〔５〕の何れか一項に記載の定量分析方法。
〔７〕  上記溶剤がＴＨＦ（テトラヒドロフラン）である、〔１〕〜〔６〕の何れか一項に記載の定量分析方法。
〔８〕  上記溶解工程では、溶剤に塩化ビニル樹脂を１０時間以上浸漬する、〔１〕〜〔７〕の何れか一項に記載の定量分析方法。
〔９〕  上記遠心分離の時間が０．５時間〜２時間である、〔１〕〜〔８〕の何れか一項に記載の定量分析方法。
〔１０〕  上記遠心分離の温度が０℃〜３０℃である、〔１〕〜〔９〕の何れか一項に記載の定量分析方法。
【発明の効果】
【００１０】
本発明の一態様によれば、塩化ビニル樹脂に含まれる黒鉛の定量分析方法を提供することができるという効果を奏する。
【図面の簡単な説明】
【００１１】
【図１】定量分析方法の測定工程における、時間と試料の減少重量および温度との関係を示すグラフである。
【発明を実施するための形態】
【００１２】
以下、本発明の実施の形態について詳細に説明する。但し、本発明はこれに限定されるものではなく、記述した範囲内で種々の変更が可能であり、異なる実施形態にそれぞれ開示された技術的手段を適宜組み合わせて得られる実施形態についても本発明の技術的範囲に含まれる。尚、本明細書においては特記しない限り、数値範囲を表す「Ａ〜Ｂ」は、「Ａ以上、Ｂ以下」を意味する。また、「質量」と「重量」は同義語であると見なす。
【００１３】
本発明の一実施の形態における黒鉛の定量分析方法は、塩化ビニル樹脂に含まれる黒鉛の定量分析方法であって、溶剤に上記塩化ビニル樹脂の可溶分を溶解させる溶解工程と、上記溶解工程で得られた混合物を、所定値以上の遠心力で可溶物と不溶物とに遠心分離する遠心分離工程と、上記遠心分離工程で分離した不溶物を乾燥させる乾燥工程と、上記乾燥工程で乾燥させた不溶物に含まれる黒鉛の量を、ＴＧ法またはＴＧ−ＤＴＡ法により測定する測定工程と、を含む方法である。また、本発明の一実施の形態における黒鉛の定量分析方法は、上記乾燥工程で乾燥させた不溶物の粒子径を０．５ｍｍ以下にする微粉化工程をさらに含む方法である。
【００１４】
（塩化ビニル樹脂）
測定対象となる塩化ビニル樹脂としては、例えば、ポリ塩化ビニル（ＰＶＣ）、塩化ビニルと他の単量体との共重合体、重合体に塩化ビニル単量体をグラフト共重合したグラフト共重合体、これら（共）重合体の塩化ビニル単位がさらに塩素化された重合体（塩素化ポリ塩化ビニル等）等が挙げられる。塩化ビニル樹脂は、一種類の（共）重合体であってもよく、二種類以上の（共）重合体の混合物であってもよい。また、塩化ビニル樹脂の形態は、特に制限されず、例えば、ペレット等の、製品原料の状態であってもよく、耐火ビニルパイプ等の成形品（製品）であってもよい。或いは、成形品（製品）を製造するときに廃棄される不要部分、製品を使用した後の廃棄物であってもよい。
【００１５】
塩化ビニルと共重合させる上記他の単量体としては、例えば、エチレン、プロピレン、ブチレン等のα−オレフィン類；酢酸ビニル、プロピオン酸ビニル等のビニルエステル類；ブチルビニルエーテル、セチルビニルエーテル等のビニルエーテル類；メチル（メタ）アクリレート、エチル（メタ）アクリレート、ブチル（メタ）アクリレート等の（メタ）アクリル酸エステル類；スチレン、α−メチルスチレン等の芳香族ビニル類；Ｎ−フェニルマレイミド、Ｎ−シクロヘキシルマレイミド等のＮ−置換マレイミド類；等が挙げられる。これら単量体は、一種類のみを塩化ビニルと共重合させてもよく、二種類以上を塩化ビニルと共重合させてもよい。また、塩化ビニル単量体をグラフト共重合させる上記重合体としては、例えば、エチレン−酢酸ビニル共重合体（ＥＶＡ）、エチレン−酢酸ビニル−一酸化炭素共重合体、エチレン−エチルアクリレート共重合体、エチレン−ブチルアクリレート−一酸化炭素共重合体、エチレン−メチルメタクリレート共重合体、エチレン−プロピレン共重合体、アクリロニトリル−ブタジエン共重合体、ポリウレタン、塩素化ポリエチレン、塩素化ポリプロピレン等が挙げられる。これら重合体は、一種類のみを用いてもよく、二種類以上を用いてもよい。
【００１６】
（黒鉛）
定量分析される黒鉛としては、例えば、熱膨張黒鉛、カーボンブラック等が挙げられる。上記熱膨張黒鉛とは、層間にイオンまたは分子等が挿入されることによって、熱による膨張特性が付与された黒鉛を指す。
【００１７】
以下、本発明の一実施の形態における黒鉛の定量分析方法を構成する各工程に関して説明する。
【００１８】
［溶解工程］
溶解工程では、溶剤に上記塩化ビニル樹脂の可溶分を溶解させる。具体的には、溶剤に塩化ビニル樹脂を浸漬し、必要に応じて攪拌することで、塩化ビニル樹脂に含まれる可溶分を溶剤に溶解させる。溶剤に塩化ビニル樹脂を浸漬する時間は、１０時間以上であることが好ましく、２０時間以上であることがより好ましい。浸漬時間の上限は、２日間程度であることが好ましい。また、溶剤の温度は、０℃〜３５℃であることが好ましく、１５℃〜２５℃であることがより好ましい。さらに、塩化ビニル樹脂は、可溶分の溶解を促進させて浸漬時間を短くするために、予め細かく裁断または粉砕しておくことが好ましい。
【００１９】
上記溶剤は、塩化ビニル樹脂に含まれる、黒鉛を含む不溶物以外の成分を可溶分として溶解させることができる溶剤であればよく、特に制限されない。上記溶剤としては、例えば、ＴＨＦ（テトラヒドロフラン）、アセトン、クロロホルム等が挙げられ、ＴＨＦが特に好ましい。
【００２０】
塩化ビニル樹脂１００ｍｇに対する上記溶剤の使用量は、２．５ｍＬ〜１０ｍＬであることが好ましく、５．０ｍＬ〜１０．０ｍＬであることがより好ましい。
【００２１】
［遠心分離工程］
遠心分離工程では、上記溶解工程で得られた混合物、即ち、塩化ビニル樹脂と溶剤との混合物を、所定値以上、好ましくは１００，０００×ｇ以上、より好ましくは１５０，０００×ｇ以上の遠心力で可溶物と不溶物とに遠心分離（超遠心分離）する。上記可溶物とは、溶剤と塩化ビニル樹脂の可溶分との混合物を指し、上記不溶物とは、黒鉛を含む、溶剤に溶解しない物質を指す。
【００２２】
遠心分離の時間は、０．５時間〜２時間であることが好ましく、０．５時間〜１．５時間であることがより好ましい。また、遠心分離の温度は、０℃〜３０℃であることが好ましく、５℃〜２０℃であることがより好ましい。これにより、可溶物と不溶物とを十分に遠心分離することができる。
【００２３】
尚、遠心分離後の不溶物は、定法に従って分取すればよい。
【００２４】
そして、黒鉛の分析精度をより向上させるには、上記遠心分離工程で分離した不溶物に対して、上記溶解工程および上記遠心分離工程を少なくとも１回行うことが好ましい。具体的には、新たな溶剤に、上記遠心分離工程で分離した不溶物を浸漬し、必要に応じて攪拌することで、不溶物に残存する可溶分を溶剤に溶解させた後、得られた混合物を、所定値以上、好ましくは１００，０００×ｇ以上、より好ましくは１５０，０００×ｇ以上の遠心力で可溶物と不溶物とに遠心分離することを少なくとも１回行うことが好ましい。これにより、不溶物に残存する可溶分を十分に除去することができるので、黒鉛の分析精度をより向上させることができる。
【００２５】
［乾燥工程］
乾燥工程では、上記遠心分離工程で分離した不溶物を乾燥させる。乾燥させる方法としては、例えば、自然乾燥、デシケータ内にて減圧（真空）乾燥させる方法等が挙げられるものの、特に制限されない。
【００２６】
乾燥温度は、溶剤の種類に応じて設定すればよいものの、０℃〜１００℃であることが好ましく、５０℃〜７０℃であることがより好ましい。また、乾燥時間は、乾燥温度に応じて設定すればよいものの、２時間以上であることが好ましく、３時間以上であることがより好ましい。乾燥時間の上限は、４時間程度であることが好ましい。さらに、減圧（真空）乾燥させる場合の減圧度は、−０．１Ｐａ〜−０．０１Ｐａであることが好ましい。尚、減圧（真空）乾燥させる方法以外の方法を用いて、即ち、減圧することなく、不溶物を乾燥させてもよい。
【００２７】
［微粉化工程］
微粉化工程は、上記乾燥工程で乾燥させた不溶物の粒子径が大きく、そのままではＴＧ法またはＴＧ−ＤＴＡ法による測定に用いることが難しい場合に行われる工程である。具体的には、微粉化工程では、上記乾燥工程で乾燥させた不溶物をすり潰し、粒子径を０．５ｍｍ以下、より好ましくは０．３ｍｍ以下にする。不溶物をすり潰す方法としては、例えば、乳棒および乳鉢を用いる方法等が挙げられるものの、特に制限されない。尚、微粉化工程は、不溶物の粒子径が大きく、そのままではＴＧ法またはＴＧ−ＤＴＡ法による測定に用いることが難しい場合に行われる工程であるので、粒子径の測定方法は、特に制限されない。
【００２８】
［測定工程］
測定工程では、上記乾燥工程で乾燥させた不溶物に含まれる黒鉛の量をＴＧ（熱重量）法またはＴＧ−ＤＴＡ（熱重量−示差熱分析）法により測定し、好ましくはＴＧ−ＤＴＡ法により測定する。
【００２９】
ＴＧ法またはＴＧ−ＤＴＡ法で用いるサンプルパンは、アルミナパンまたは白金パンであることが好ましく、白金パンであることがより好ましい。白金パンを用いることにより、サンプルパンに付着している水の影響や腐食の影響をより低減することができるので、黒鉛の分析精度をより向上させることができる。
【００３０】
測定工程は、下記熱分解工程、冷却工程、および燃焼工程を含んでいる。
【００３１】
以下、上記測定工程をＴＧ−ＤＴＡ法によって行う場合を例に挙げて説明する。尚、上記測定工程をＴＧ法によって行う場合においても、同様の工程を行えばよい。
【００３２】
＜熱分解工程＞
上記ＴＧ−ＤＴＡ法による測定では、先ず、サンプルパンに測定対象である不溶物を適量秤量する。そして、当該不溶物を、熱分解工程として、窒素気流中で室温から６００℃まで加熱し、熱分解させる。熱分解温度が６００℃未満であると、不溶物に含まれる有機物の熱分解が不十分となって正確な分析値が得られない場合がある。
【００３３】
熱分解昇温速度は、２０℃／分〜６０℃／分であることが好ましく、３０℃／分〜５５℃／分であることがより好ましい。熱分解昇温速度を５０℃／分よりも速くすると、不溶物に含まれる有機物の熱分解が不十分となって正確な分析値が得られない場合がある。
【００３４】
昇温後の熱分解時間は、有機物の熱分解が十分に行われるように、５分間以上であることが好ましく、１０分間以上であることがより好ましい。
【００３５】
６００℃まで加熱する間に、第一の重量減少が起こる。第一の重量減少は、不溶物に含まれる有機物の熱分解によって生じる。熱分解工程を行うことにより、窒素気流中、６００℃における重量減少量、即ち、不溶物に含まれる有機物の重量を測定する。
【００３６】
＜冷却工程＞
上記熱分解工程後に、不溶物を、冷却工程として、窒素気流中で６００℃から４００℃にまで冷却する。冷却温度が４００℃よりも高いと、次の燃焼工程でサンプルパンに空気または酸素を導入したときに、測定対象である黒鉛が直ちに燃焼してしまい、正確な分析値が得られない場合がある。
【００３７】
降温速度は、自然冷却であってもよいし、測定時間を短くするために、−１０℃／分〜−６０℃／分、より好ましくは−３０℃／分〜−５５℃／分であってもよい。降温後の冷却時間は、３分間以上であることが好ましく、５分間以上であることがより好ましい。降温速度を−５０℃／分よりも速くすると、或いは、冷却時間を３分間未満にすると、黒鉛の冷却が不十分となって正確な分析値が得られない場合がある。
【００３８】
＜燃焼工程＞
上記冷却工程後に、不溶物を、燃焼工程として、空気気流または酸素気流中で４００℃から８００℃まで加熱し、燃焼させる。燃焼温度が８００℃未満であると、黒鉛が完全に燃焼しない場合がある。燃焼昇温速度は、２０℃／分〜６０℃／分であることが好ましく、３０℃／分〜５５℃／分であることがより好ましい。燃焼昇温速度を５０℃／分よりも速くすると、黒鉛の燃焼が不十分となって正確な分析値が得られない場合がある。
【００３９】
昇温後の燃焼保持時間は、黒鉛の燃焼が十分に行われるように、２０分間以上であることが好ましく、３０分間以上であることがより好ましい。
【００４０】
８００℃まで加熱する間に、第二の重量減少が起こる。第二の重量減少は、黒鉛の燃焼によって生じる。燃焼工程を行うことにより、空気気流または酸素気流中、８００℃における重量減少量、即ち、不溶物に含まれる黒鉛の重量を測定する。
【００４１】
そして、下記算出方法により、塩化ビニル樹脂に含まれる黒鉛の量を算出する。
【００４２】
〔塩化ビニル樹脂に含まれる黒鉛の量の算出方法〕
測定対象として秤量した塩化ビニル樹脂の重量を［Ｍ］、遠心分離で分離し、乾燥させた（熱分解前の）不溶物の重量を［Ｗ１］、塩化ビニル樹脂に含まれる不溶分の含有率を［Ｒ１］とすると、当該含有率［Ｒ１］は、下記式（１）で示される。
【００４３】
［Ｒ１］＝［Ｗ１］／［Ｍ］×１００    …（１）
不溶物の熱分解後の重量を［Ｗ２］、不溶物の熱分解による重量減量を［Ｗ４］とすると、当該重量減量［Ｗ４］は、下記式（２）で示される。
【００４４】
［Ｗ４］＝［Ｗ１］−［Ｗ２］    …（２）
不溶物の燃焼後の重量を［Ｗ３］、黒鉛の燃焼による重量減量を［Ｗ５］とすると、当該重量減量［Ｗ５］は、下記式（３）で示される。
【００４５】
［Ｗ５］＝［Ｗ２］−［Ｗ３］    …（３）
黒鉛の減少率、即ち、不溶物に含まれる黒鉛の含有率を［Ｒ２］とすると、当該含有率［Ｒ２］は、下記式（４）で示される。
【００４６】
［Ｒ２］＝［Ｗ５］／［Ｗ１］×１００    …（４）
塩化ビニル樹脂に含まれる黒鉛の含有率を［Ｒ３］とすると、当該含有率［Ｒ３］は、下記式（５）で示される。
【００４７】
［Ｒ３］＝［Ｒ１］×［Ｒ２］／１００    …（５）
従って、上記含有率［Ｒ３］を算出することにより、塩化ビニル樹脂に含まれる黒鉛の定量分析を行うことができる。
【００４８】
尚、塩化ビニル樹脂に含まれる黒鉛の含有率が既知である場合には、当該含有率を［Ａ］とすると、分析の誤差率［Ｂ］は、下記式（６）で示される。
【００４９】
［Ｂ］＝（［Ａ］−［Ｒ３］）／［Ａ］×１００    …（６）
分析の誤差率は、２０％以下であることが好ましく、１０％以下であることがより好ましく、５％以下であることがさらに好ましく、０％に近いことが最も好ましい。
【００５０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００５１】
以下、実施例および比較例を用いて、本発明をさらに詳細に説明するが、本発明はこれら実施例に限定されて解釈されるべきではない。
【００５２】
〔実施例１〕
測定対象である塩化ビニル樹脂として、熱膨張黒鉛を含む塩化ビニル樹脂成形品を用いて、当該熱膨張黒鉛の定量分析を行った。
【００５３】
先ず、８ｍＬのＴＨＦに、細かく裁断した３００ｍｇの塩化ビニル樹脂成形品（試料）を２３℃で１０時間浸漬した（溶解工程）。得られた混合物を、遠心分離機としてＣＳ１００ＦＮＸ，Ｓ５８Ａアングルロータ（日立工機（株）製）を用いて、１００，０００×ｇ（４０，０００回転／分），１時間，１５℃の条件で遠心分離（超遠心分離）し、可溶物と不溶物とに分離した（遠心分離工程）。上記不溶物を６０℃で４時間、加熱乾燥させた（乾燥工程）。
【００５４】
続いて、ＴＧ−ＤＴＡ法により、上記不溶物の黒鉛の重量減少を測定した（測定工程）。サンプルパンとしてアルミナパンを用いた。測定装置としてＴＧ−８１２０／ＤＴＡ（（株）リガク製）を用いて、窒素気流（２００ｍＬ／分）中で、熱分解温度：６００℃、熱分解昇温速度：２０℃／分、熱分解時間：１０分間の条件で熱分解工程を行い、窒素気流（２００ｍＬ／分）中で、冷却温度：４００℃、降温速度：自然冷却、冷却時間：５分間の条件で冷却工程を行い、空気気流（２００ｍＬ／分）中で、燃焼温度：８００℃、燃焼昇温速度：２０℃／分、燃焼保持時間：３０分間の条件で燃焼工程を行った。
【００５５】
図１は、定量分析方法の測定工程における、時間と試料の減少重量および温度との関係を示すグラフである。当該グラフにおいて、不溶物の熱分解前の重量から熱分解後の重量を差し引くことにより、有機物の熱分解による重量減を、上記式（２）を用いて求めた。また、当該グラフにおいて、不溶物の熱分解後の重量から燃焼後の重量を差し引くことにより、熱膨張黒鉛の燃焼による重量減を、上記式（３）を用いて求めた。そして、熱膨張黒鉛の減少率、即ち、不溶物に含まれる熱膨張黒鉛の含有率を、上記式（４）を用いて求めた後、塩化ビニル樹脂成形品に含まれる熱膨張黒鉛の含有率を、上記式（５）を用いて求めた。
【００５６】
その結果、上記式（６）を用いて求めた分析の誤差率は、１０％であった。測定条件および誤差率をまとめて表１に示す。
【００５７】
〔実施例２〕
熱分解昇温速度を５０℃／分、降温速度を−５０℃／分、燃焼昇温速度を５０℃／分に変更し、熱分解前の不溶物をすり潰してその粒子径を０．５ｍｍ以下にした（微粉化工程）以外は、実施例１と同様にして、不溶物の黒鉛の重量減少を測定し、熱膨張黒鉛の含有率を求めて、分析の誤差率を算出した。測定条件および誤差率をまとめて表１に示す。
【００５８】
〔実施例３〕
８ｍＬのＴＨＦに、細かく裁断した１００ｍｇの塩化ビニル樹脂成形品（試料）を２３℃で１０時間浸漬した。その後、熱分解前の不溶物をすり潰さなかった以外は、実施例２と同様にして、不溶物の黒鉛の重量減少を測定し、熱膨張黒鉛の含有率を求めて、分析の誤差率を算出した。測定条件および誤差率をまとめて表１に示す。
【００５９】
〔実施例４〕
熱分解前の不溶物をすり潰してその粒子径を０．５ｍｍ以下にした以外は、実施例３と同様にして、不溶物の黒鉛の重量減少を測定し、熱膨張黒鉛の含有率を求めて、分析の誤差率を算出した。測定条件および誤差率をまとめて表１に示す。
【００６０】
実施例３と実施例４とを比較すると、熱分解前の不溶物を微粉化することにより、誤差率が小さくなることが分かった。
【００６１】
〔実施例５〕
サンプルパンを白金パンに変更した以外は、実施例２と同様にして、不溶物の黒鉛の重量減少を測定し、熱膨張黒鉛の含有率を求めて、分析の誤差率を算出した。測定条件および誤差率をまとめて表１に示す。
【００６２】
〔実施例６〕
サンプルパンを白金パンに変更した以外は、実施例４と同様にして、不溶物の黒鉛の重量減少を測定し、熱膨張黒鉛の含有率を求めて、分析の誤差率を算出した。測定条件および誤差率をまとめて表１に示す。
【００６３】
実施例２と実施例５と、および、実施例４と実施例６とを比較すると、アルミナパンよりも白金パンの方が、誤差率が小さくなることが分かった。
【００６４】
〔実施例７〕
実施例５において、遠心分離工程で分離した不溶物に対して、溶解工程および遠心分離工程を１回行った以外は、即ち、ＴＨＦへの溶解および遠心分離を２回行った以外は、実施例５と同様にして、不溶物の黒鉛の重量減少を測定し、熱膨張黒鉛の含有率を求めて、分析の誤差率を算出した。測定条件および誤差率をまとめて表１に示す。
【００６５】
実施例５と実施例７とを比較すると、可溶物と不溶物との遠心分離を２回行うことにより、黒鉛の分析精度をより向上させることができることが分かった。
【００６６】
〔比較例１〕
８ｍＬのＴＨＦに、細かく裁断した３００ｍｇの塩化ビニル樹脂成形品（試料）を２３℃で１０時間浸漬した。得られた混合物から不溶物を濾過によって分離し、６０℃で１２時間、加熱乾燥させた。つまり、遠心分離を行わずに、ＴＧ−ＤＴＡ法の測定対象である不溶物を得た。
【００６７】
そして、サンプルパンとして白金パンを用い、降温速度を−１０℃／分、燃焼保持時間を１５分間に変更した以外は、実施例１と同様にして、不溶物の黒鉛の重量減少を測定し、熱膨張黒鉛の含有率を求めて、分析の誤差率を算出した。測定条件および誤差率をまとめて表１に示す。
【００６８】
実施例１と比較例１とを比較すると、遠心分離を行わずに、ＴＧ−ＤＴＡ法の測定対象である不溶物を得た場合には、誤差率が大きくなり、黒鉛の分析精度が低下することが分かった。
【００６９】
【表１】
0006276458.tif 000002
【００７０】
上記結果から、本発明の一態様によれば、塩化ビニル樹脂に含まれる黒鉛の定量分析方法を行うことができることが分かった。
【産業上の利用可能性】
【００７１】
本発明の一態様によれば、塩化ビニル樹脂に含まれる黒鉛の定量分析方法を提供することができるので、成形品の分析、開発、調査、品質管理等に利用することができる。
【図１】
0006276458.tif 000003